(57)【特許請求の範囲】
【請求項１】
ＬＥＤパッケージ製造用のリードフレームであって、
金属板のＬＥＤ素子を搭載する領域を有する表側の面には、前記金属板の表側の面の縁より側方に突出した突出部を有する第１のめっき層が形成され、
前記金属板の側面及び裏側の面と、前記第１のめっき層の前記突出部における裏側の面、又は該突出部における裏側の面及び側面には、第２のめっき層が形成され、
前記第１のめっき層における表側の面が全域にわたって露出し、
前記第１のめっき層が、Ａｇを最上層に有するめっき層からなり、
前記第２のめっき層が、Ｎｉ／Ｐｄ／Ａｕ、又は、Ｎｉ／Ｐｄの順に形成されためっき層からなることを特徴とするリードフレーム。
【請求項２】
ＬＥＤパッケージ製造用のリードフレームであって、
金属板のＬＥＤ素子を搭載する領域を有する表側の面及び裏側の面には、前記金属板の表側の面及び裏側の面の縁より夫々側方に突出した突出部を有する第１のめっき層が形成され、
前記金属板の側面と、前記第１のめっき層の前記突出部における該金属板側の面、又は該突出部における該金属板側の面及び側面には、第２のめっき層が形成され、
前記第１のめっき層における前記金属板とは反対側の面が全域にわたって露出し、
前記第１のめっき層が、Ａｇを最上層に有するめっき層からなり、
前記第２のめっき層がＮｉ／Ｐｄ／Ａｕ、又は、Ｎｉ／Ｐｄの順に形成されためっき層からなることを特徴とするリードフレーム。
【請求項３】
前記第１のめっき層の前記突出部は、前記金属板の縁より１５μｍまでの突出長さを有することを特徴とする請求項１または２に記載のリードフレーム。
【請求項４】
前記金属板の側面は、粗化処理が施されていることを特徴とする請求項１〜３のいずれかに記載のリードフレーム。
【請求項５】
金属板の表裏両面に第１のめっき用レジストマスクを形成する工程と、
前記第１のめっき用レジストマスクを形成した後に、前記金属板の表側の面に第１のめっき層を形成する工程と、
前記第１のめっき層を形成した後に、前記第１のめっき用レジストマスクを除去する工程と、
前記第１のめっき用レジストマスクを除去した後に、前記金属板の表側及び裏側にエッチング用レジストマスクを、少なくとも前記第１のめっき層を覆うように形成する工程と、
前記エッチング用レジストマスクを形成した後に、前記金属板の表側及び裏側における、該エッチング用レジストマスクで覆われていない領域に対し、エッチング加工を行い、
前記第１のめっき層が前記金属板の表側の面の縁より側方に突出した突出部を有するように該金属板を形成する工程と、
前記エッチング加工を行った後に、前記エッチング用レジストマスクを除去する工程と、
前記エッチング用レジストマスクを除去した後に、前記金属板の表側の面と、前記第１のめっき層における少なくとも表側の面とを覆う第２のめっき用レジストマスクを形成する工程と、
前記第２のめっき用レジストマスクを形成した後に、前記金属板の側面及び裏側の面と、前記第１のめっき層の前記突出部における少なくとも裏側の面とに、第２のめっき層を形成する工程と、
前記第２のめっき層を形成した後に、前記第２のめっき用レジストマスクを除去する工程と、
を有することを特徴とするリードフレームの製造方法。
【請求項６】
金属板の表裏両面に第１のめっき用レジストマスクを形成する工程と、
前記第１のめっき用レジストマスクを形成した後に、前記金属板の表側の面及び裏側の面に第１のめっき層を形成する工程と、
前記第１のめっき層を形成した後に、前記第１のめっき用レジストマスクを除去する工程と、
前記第１のめっき用レジストマスクを除去した後に、前記金属板の表側及び裏側にエッチング用レジストマスクを、前記第１のめっき層における少なくとも表側の面を覆うように形成する工程と、
前記エッチング用レジストマスクを形成した後に、前記金属板の表側及び裏側における、該エッチング用レジストマスクで覆われていない領域に対し、エッチング加工を行い、前記第１のめっき層が前記金属板の表側の面及び裏側の面の縁より夫々側方に突出した突出部を有するように該金属板を形成する工程と、
前記エッチング加工を行った後に、前記金属板の側面と、前記第１のめっき層の前記突出部における少なくとも該金属板側の面とに、第２のめっき層を形成する工程と、
前記第２のめっき層を形成した後に、前記エッチング用レジストマスクを除去する工程と、
を有することを特徴とするリードフレームの製造方法。
【請求項７】
前記第１のめっき層がＡｇを最上層に有するめっき層であり、
前記第２のめっき層がＮｉ／Ｐｄ／Ａｕ、又は、Ｎｉ／Ｐｄの順に形成されためっき層であることを特徴とする請求項５または６に記載のリードフレームの製造方法。
【請求項８】
前記第１のめっき層の前記突出部は、前記金属板の縁より１５μｍまでの突出長さを有することを特徴とする請求項５〜７のいずれかに記載のリードフレームの製造方法。
【請求項９】
さらに、前記エッチング加工を行う工程と前記エッチング用レジストマスクを除去する工程の間に、前記エッチングが施されることによって露出した該金属板の面に対し、粗化処理を行う工程を有することを特徴とする請求項５に記載のリードフレームの製造方法。
【請求項１０】
さらに、前記エッチング加工を行う工程と前記第２のめっき層を形成する工程の間に、前記エッチングが施されることによって露出した該金属板の面に対し、粗化処理を行う工程を有することを特徴とする請求項６に記載のリードフレームの製造方法。
【発明の詳細な説明】
【技術分野】
【０００１】
本発明は、金属板に対しめっき加工を行った後にエッチング加工を行う工程を有して製造されるリードフレーム及びその製造方法に関する。
【背景技術】
【０００２】
従来、リードフレームは、金属板に対しエッチング加工或いはプレス加工を行い、金属板から所定の形状を形成するとともに、必要なめっきを施すことにより製造されている。
【０００３】
そして、金属板に対しエッチング加工を行う工程を有するリードフレームの製造の場合は、例えば、金属板の表裏両面にドライフィルムレジストを貼付け、所定のパターンが形成されたマスクを用いて露光を行い、現像を行って金属板の表裏両面にエッチング用レジストマスクを形成し、エッチング処理により金属板を所望のリードフレーム形状に形成する。その後、金属板の表裏両面に形成されたエッチング用レジストマスクを除去し、所望のめっき加工を行う。
【０００４】
ところで、金属板を所定形状に形成後に、めっき層を形成すると、所定形状に形成された金属板の上面、側面、下面の全面にめっき層が形成されることになり、必要でない領域にめっき層を形成する貴金属が使用されてコスト高となり易い。
【０００５】
コスト抑制のためには、先に金属板の上面及び下面の必要な領域にめっき層を形成し、次に、エッチングを介してリードフレームの形状を形成する工程順で製造するリードフレームが望まれる。
【０００６】
しかるに、従来、金属板に対しめっき加工を行った後にエッチング加工を行う工程を有してリードフレームを製造する技術が、例えば、次の特許文献１に記載されている。
【０００７】
特許文献１に記載のリードフレームの製造方法では、金属板の表側の面と裏側の面にそれぞれめっき用レジストマスクを形成し、必要なめっきを施した後に、一方の側の面のレジストマスクを溶解除去し、露出した金属板に対して先に形成しためっき層をエッチング用レジストマスクとしてエッチング加工を施すことで、金属板からリードフレーム形状を形成している。
【先行技術文献】
【特許文献】
【０００８】
【特許文献１】特開平１１−３４５８９５号公報
【発明の概要】
【発明が解決しようとする課題】
【０００９】
しかし、特許文献１に記載のめっき層をエッチング用マスクとしてエッチングを行う方法では、めっき層直下の金属が溶解除去されて、金属が溶解除去された部位のめっき層が露出し、露出した部分がめっきバリとなって割れや欠けを生じ易い。
特に、ＬＥＤパッケージ製造用のリードフレームにおいては、ＬＥＤ素子を搭載する側のパッド部及びリード部の反射用めっき層に形成されためっきバリが割れると、ＬＥＤパッケージの製造工程中に割れためっきバリがリード部やボンディングワイヤ部やＬＥＤ素子部等に電気的ショートを起こす虞がある。
【００１０】
めっきバリを防ぐためには、反射用めっきエリアに対するエッチングマスクを、反射用めっき層直下の金属が溶解除去されない程度、反射用めっき層を覆うように形成することが考えられる。
【００１１】
しかし、反射用めっき層直下の金属が溶解除去されない程度、反射用めっき層を覆うように、レジストマスクを形成すると、エッチングを行ってリードフレーム形状を形成後、レジストマスクを除去したときに、反射用めっき層の周囲に金属板の上面が残存する。残存する金属板の上面は、反射用めっき層やリフレクタ樹脂部に比べて反射率が低い。このため、エッチングにより形成されたパッド部とリード部との間にリフレクタ樹脂部を形成しても、ＬＥＤ素子を搭載する側のパッド部及びリード部の周囲に残存する金属板の上面によって、ＬＥＤ素子を搭載する領域全体の反射率が低下する。
また、エッチングにより形成されたパッド部とリード部との間にリフレクタ樹脂部を形成する際に、ＬＥＤ素子を搭載する側のリフレクタ樹脂部の面が反射用めっき層の面と面一となるように、残存する金属板の上面をリフレクタ樹脂で覆っても、反射用めっき層の厚さが非常に薄いため、反射用めっき層の周囲に残存する金属板の上面を覆って形成されるリフレクタ樹脂部の厚さも非常に薄くなり、その部位でのリフレクタとしての十分な反射効果が得られない。
しかも、反射用めっき層の周囲に残存する金属板の上面を覆って形成されるリフレクタ樹脂部の厚さも非常に薄いと、割れや欠けを生じ易い。そして、反射用めっき層の周囲のリフレクタ樹脂部に割れや欠けを生じると、金属板の上面が露出して、ＬＥＤ素子を搭載する領域全体の反射率が低下する。
【００１２】
また、特許文献１に記載のめっき層をエッチング用マスクとして用いる技術では、めっき層がエッチング液の影響を受けて表面に凹凸が形成され易い。しかるに、ＬＥＤ用リードフレームにおいては、金属板におけるＬＥＤ素子を搭載側のめっき層の表層には反射率を高めるために光沢Ａｇめっき層の形成が求められるが、光沢Ａｇめっき層の表面が凹凸に形成されると、光沢Ａｇめっき層の表面に曇りを生じ反射率が低下してしまう。反射率の低下を抑えるには、光沢Ａｇめっき面の表面に形成された凹凸を研磨して平滑化する必要が生じ、その分、工程が煩雑化する。
【００１３】
本発明は、このような問題に鑑みてなされたものであり、金属板に対しめっき加工を行った後にエッチング加工を行う工程を有して製造されるリードフレームにおいて、半導体装置の製造に用いた場合における、めっきバリによる電気的ショートを防止可能な、リードフレーム及びその製造方法を提供することを目的としている。
【課題を解決するための手段】
【００１４】
上記の目的を達成するために、本発明によるリードフレームは、ＬＥＤパッケージ製造用のリードフレームであって、金属板のＬＥＤ素子を搭載する領域を有する表側の面には、前記金属板の表側の面の縁より側方に突出した突出部を有する第１のめっき層が形成され、前記金属板の側面及び裏側の面と、前記第１のめっき層の前記突出部における裏側の面、又は該突出部における裏側の面及び側面には、第２のめっき層が形成され、前記第１のめっき層における表側の面が全域にわたって露出し、前記第１のめっき層が、Ａｇを最上層に有するめっき層からなり、前記第２のめっき層がＮｉ／Ｐｄ／Ａｕ、又は、Ｎｉ／Ｐｄの順に形成されためっき層からなることを特徴としている。
【００１５】
また、本発明によるリードフレームは、ＬＥＤパッケージ製造用のリードフレームであって、金属板のＬＥＤ素子を搭載する領域を有する表側の面及び裏側の面には、前記金属板の表側の面及び裏側の面の縁より夫々側方に突出した突出部を有する第１のめっき層が形成され、前記金属板の側面と、前記第１のめっき層の前記突出部における該金属板側の面、又は該突出部における該金属板側の面及び側面には、第２のめっき層が形成され、前記第１のめっき層における前記金属板とは反対側の面が全域にわたって露出し、前記第１のめっき層が、Ａｇを最上層に有するめっき層からなり、前記第２のめっき層がＮｉ／Ｐｄ／Ａｕ、又は、Ｎｉ／Ｐｄの順に形成されためっき層からなることを特徴としている。
【００１８】
また、本発明のリードフレームにおいては、前記第１のめっき層の前記突出部は、前記金属板の縁より１５μｍまでの突出長さを有するのが好ましい。
【００１９】
また、本発明のリードフレームにおいては、前記金属板の側面は、粗化処理が施されているのが好ましい。
【００２０】
また、本発明によるリードフレームの製造方法は、金属板の表裏両面に第１のめっき用レジストマスクを形成する工程と、前記第１のめっき用レジストマスクを形成した後に、前記金属板の表側の面に第１のめっき層を形成する工程と、前記第１のめっき層を形成した後に、前記第１のめっき用レジストマスクを除去する工程と、前記第１のめっき用レジストマスクを除去した後に、前記金属板の表側及び裏側にエッチング用レジストマスクを、少なくとも前記第１のめっき層を覆うように形成する工程と、前記エッチング用レジストマスクを形成した後に、前記金属板の表側及び裏側における、該エッチング用レジストマスクで覆われていない領域に対し、エッチング加工を行い、前記第１のめっき層が前記金属板の表側の面の縁より側方に突出した突出部を有するように該金属板を形成する工程と、前記エッチング加工を行った後に、前記エッチング用レジストマスクを除去する工程と、前記エッチング用レジストマスクを除去した後に、前記金属板の表側の面と、前記第１のめっき層における少なくとも表側の面とを覆う第２のめっき用レジストマスクを形成する工程と、前記第２のめっき用レジストマスクを形成した後に、前記金属板の側面及び裏側の面と、前記第１のめっき層の前記突出部における少なくとも裏側の面とに、第２のめっき層を形成する工程と、前記第２のめっき層を形成した後に、前記第２のめっき用レジストマスクを除去する工程と、を有することを特徴としている。
【００２１】
また、本発明によるリードフレームの製造方法は、金属板の表裏両面に第１のめっき用レジストマスクを形成する工程と、前記第１のめっき用レジストマスクを形成した後に、前記金属板の表側の面及び裏側の面に第１のめっき層を形成する工程と、前記第１のめっき層を形成した後に、前記第１のめっき用レジストマスクを除去する工程と、前記第１のめっき用レジストマスクを除去した後に、前記金属板の表側及び裏側にエッチング用レジストマスクを、前記第１のめっき層における少なくとも表側の面を覆うように形成する工程と、前記エッチング用レジストマスクを形成した後に、前記金属板の表側及び裏側における、該エッチング用レジストマスクで覆われていない領域に対し、エッチング加工を行い、前記第１のめっき層が前記金属板の表側の面及び裏側の面の縁より夫々側方に突出した突出部を有するように該金属板を形成する工程と、前記エッチング加工を行った後に、前記金属板の側面と、前記第１のめっき層の前記突出部における少なくとも該金属板側の面とに、第２のめっき層を形成する工程と、前記第２のめっき層を形成した後に、前記エッチング用レジストマスクを除去する工程と、を有することを特徴としている。
【００２２】
また、本発明のリードフレームの製造方法においては、前記第１のめっき層がＡｇを最上層に有するめっき層であり、前記第２のめっき層がＮｉ／Ｐｄ／Ａｕ、又は、Ｎｉ／Ｐｄの順に形成されためっき層であるのが好ましい。
【００２３】
また、本発明のリードフレームの製造方法においては、前記第１のめっき層の前記突出部は、前記金属板の縁より１５μｍまでの突出長さを有するのが好ましい。
【００２４】
また、前記金属板の表側の面のみに前記第１のめっき層を形成する、本発明のリードフレームの製造方法においては、さらに、前記エッチング加工を行う工程と前記エッチング用レジストマスクを除去する工程の間に、前記エッチングが施されることによって露出した該金属板の面に対し、粗化処理を行う工程を有するのが好ましい。
【００２５】
また、前記金属板の表側の面及び裏側の面に前記第１のめっき層を形成する、本発明のリードフレームの製造方法においては、さらに、前記エッチング加工を行う工程と前記第２のめっき層を形成する工程の間に、前記エッチングが施されることによって露出した該金属板の面に対し、粗化処理を行う工程を有するのが好ましい。
【発明の効果】
【００２６】
本発明によれば、金属板に対しめっき加工を行った後にエッチング加工を行う工程を有して製造されるリードフレームにおいて、半導体装置の製造に用いた場合における、めっきバリによる電気的ショートを防止可能な、リードフレーム及びその製造方法が得られる。
【図面の簡単な説明】
【００２７】
【図１】本発明の第１実施形態にかかるリードフレームの概略構成を示す断面図である。
【図２】図１に示すリードフレームの製造方法における製造工程の一例を示す説明図である。
【図３】本発明の第２実施形態にかかるリードフレームの概略構成を示す断面図である。
【図４】図３に示すリードフレームの製造方法における製造工程の一例を示す説明図である。
【図５】本発明の一実施例にかかる多列型ＬＥＤパッケージ製造用のリードフレームの概略構成を示す図で、(a)は個々のリードフレーム領域におけるパッド部とリード部の配置を上面側からみた部分平面図、(b)は(a)に示すリードフレーム基材のＡ−Ａ断面図、(c)は１つのリードフレーム領域に形成される樹脂付きリードフレームの断面図である。
【図６】図５に示す多列型ＬＥＤパッケージ製造用のリードフレームの製造工程の一例を示す説明図である。
【図７】図６に示す製造工程を経て得られた、多列型リードフレームを用いた、樹脂付き多列型ＬＥＤパッケージ製造用のリードフレーム、ＬＥＤパッケージの製造工程の一例を示す説明図である。
【発明を実施するための形態】
【００２８】
実施形態の説明に先立ち、本発明の作用効果について説明する。
本発明のリードフレームは、ＬＥＤパッケージ製造用のリードフレームであって、金属板のＬＥＤ素子を搭載する領域を有する表側の面には、金属板の表側の面の縁より側方に突出した突出部を有する第１のめっき層が形成され、金属板の側面及び裏側の面と、第１のめっき層の突出部における裏側の面、又は第１のめっき層の突出部における裏側の面及び側面には、第２のめっき層が形成され、第１のめっき層における表側の面が全域にわたって露出し、第１のめっき層が、Ａｇを最上層に有するめっき層からなり、第２のめっき層がＮｉ／Ｐｄ／Ａｕ、又は、Ｎｉ／Ｐｄの順に形成されためっき層からなる。
【００２９】
本発明のリードフレームのように、金属板の側面及び裏側の面と、第１のめっき層の突出部における裏側の面に、第２のめっき層を形成すれば、第２のめっき層が、金属板の側面及び裏側の面と、第１のめっき層の突出部の裏側の面に一体化した状態で、第１のめっき層の突出部を補強して支持する。このため、突出部がバリとして割れや欠けを生じて落下することを防止でき、本発明のリードフレームをＬＥＤパッケージの製造に用いた場合、ＬＥＤパッケージの製造工程中に割れためっきバリがリード部やボンディングワイヤ部やＬＥＤ素子部等に電気的ショートを起こす虞がない。
また、本発明のリードフレームのように、第１のめっき層を、金属板の表側の面の縁より側方に突出した突出部を有して形成すれば、金属板の表側の面が第１のめっき層の周囲に残存しない。その結果、金属板の表側におけるＬＥＤ素子を搭載する領域には、反射率の高い反射用めっき層のみが露出し、反射用めっき層よりも反射率の低い部位が露出せず、ＬＥＤ素子を搭載する領域全体の反射率の低下を防止できる。
【００３０】
また、本発明のリードフレームは、ＬＥＤパッケージ製造用のリードフレームであって、金属板のＬＥＤ素子を搭載する領域を有する表側の面及び裏側の面には、金属板の表側の面及び裏側の面の縁より夫々側方に突出した突出部を有する第１のめっき層が形成され、金属板の側面と、第１のめっき層の突出部における金属板側の面又は第１のめっき層の突起部における金属板側の面及び側面には、第２のめっき層が形成され、第１のめっき層における金属板とは反対側の面が全域にわたって露出し、第１のめっき層が、Ａｇを最上層に有するめっき層からなり、第２のめっき層がＮｉ／Ｐｄ／Ａｕ、又は、Ｎｉ／Ｐｄの順に形成されためっき層からなる。
【００３１】
本発明のリードフレームのように、金属板の側面と、第１のめっき層の突出部における金属板側の面に、第２のめっき層を形成すれば、第２のめっき層が、金属板の側面と、第１のめっき層における金属板側の面に一体化した状態で、第１のめっき層の突出部を補強して支持する。このため、突出部がバリとして割れや欠けを生じて落下することを防止でき、ＬＥＤパッケージの製造工程中に割れためっきバリがリード部やボンディングワイヤ部やＬＥＤ素子部等に電気的ショートを起こす虞がない。
また、本発明のリードフレームのように、第１のめっき層を、前記金属板の表側の面及び裏側の面の縁より側方に突出した突出部を有して形成すれば、金属板の表側及び裏側の面が第１のめっき層の周囲に残存しない。その結果、金属板の表側におけるＬＥＤ素子を搭載する領域には、反射率の高い反射用めっき層のみが露出し、反射用めっき層よりも反射率の低い部位が露出せず、ＬＥＤ素子を搭載する領域全体の反射率の低下を防止できる。
【００３２】
また、本発明のリードフレームのように、第１のめっき層が、金属板の表側の面及び裏側の面に形成され、第２のめっき層が、金属板の側面と、第１のめっき層の突出部における金属板側の面及び側面に形成された構成にすれば、リードフレームの製造工程において、第１のめっき層を形成後に、第１のめっき層を覆うように形成するエッチング用レジストマスクを、第２のめっき層を形成する際の第２のめっき用レジストマスクとして兼用することができ、その分、レジストマスクの形成回数を減らし、工程を簡素化して、コストを低減することができるようになる。
【００３３】
また、本発明のリードフレームのように、第２のめっき層を、第１のめっき層における突出部の側面に形成すれば、第１のめっき層と、第２のめっき層とで、構成する金属が異なることで、第２のめっき層が第１のめっき層を構成する金属のマイグレーションを抑制し易くなる。
【００３４】
例えば、ＬＥＤパッケージ製造用のリードフレームにおいては、一般に、リード部とパッド部それぞれのＬＥＤ搭載側の面に反射用めっき層としてＡｇめっき層が形成され、パッド部とリード部との間にリフレクタ樹脂部を形成する際に、ＬＥＤ素子を搭載する側のリフレクタ樹脂部の面がパッド部とリード部の反射用めっき層の面と面一に形成されている。
しかし、リフレクタ樹脂部の面をパッド部とリード部の反射用めっき層の面と面一に形成すると、パッド部、リード部にそれぞれ形成された反射用めっき層最上面のＡｇイオンがリフレクタ樹脂部の面を経由して移動し易くなるため、リード部とパッド部とが電気的ショートを起こす虞が懸念される。
しかるに、本発明のリードフレームにおける、第２のめっき層を、第１のめっき層の突出部の側面に形成する構成を、上記のＬＥＤパッケージ製造用のリードフレームに適用し、反射用めっき層（本発明の第１のめっき層に相当）の突出部の側面に、反射用めっき層の最上層を構成する金属（Ａｇ）とは異なる金属（Ｎｉ／Ｐｄ／Ａｕ、又はＮｉ／Ｐｄ）で構成された第２のめっき層を形成すれば、第２のめっき層を構成する金属により、反射用めっき層の最上層を構成する金属イオンの移動経路を遮断し、金属イオンの移動によるリード部とパッド部との電気的ショートを抑制することができる。
【００３５】
また、本発明のリードフレームは、第１のめっき層が、Ａｇを最上層に有するめっき層からなり、第２のめっき層が、Ｎｉ／Ｐｄ／Ａｕ、又は、Ｎｉ／Ｐｄの順に形成されためっき層からなる。
第１のめっき層としては、例えば、Ａｇのみからなるめっき層や、Ｎｉ／Ｐｄ／Ａｕ／Ａｇの順に形成されためっき層や、下地めっき／Ａｇめっきの順に形成されためっき層の構成が挙げられる。
【００３６】
また、本発明のリードフレームにおいては、好ましくは、第１のめっき層の突出部は、金属板の縁より１５μｍまでの突出長さを有する。
第１のめっき層の突出部の突出長さが、金属板の縁より１５μｍまでであれば、突出部がバリとして割れや欠けを生じて落下することはなく、ＬＥＤパッケージの製造工程中に割れためっきバリがリード部やボンディングワイヤ部やＬＥＤ素子部等に電気的ショートを起こす虞がない。
【００３７】
また、本発明のリードフレームにおいては、好ましくは、金属板の側面は、粗化処理が施されている。
このようにすれば、例えば、リフレクタ樹脂部や透明樹脂部を形成したときの樹脂部の密着性が向上する。
【００３８】
なお、上述した本発明のリードフレームは、金属板の表裏両面に第１のめっき用レジストマスクを形成する工程と、第１のめっき用レジストマスクを形成した後に、金属板の表側の面に第１のめっき層を形成する工程と、第１のめっき層を形成した後に、第１のめっき用レジストマスクを除去する工程と、第１のめっき用レジストマスクを除去した後に、金属板の表側及び裏側にエッチング用レジストマスクを、少なくとも第１のめっき層を覆うように形成する工程と、エッチング用レジストマスクを形成した後に、金属板の表側及び裏側における、エッチング用レジストマスクで覆われていない領域に対し、エッチング加工を行い、第１のめっき層が金属板の表側の面の縁より側方に突出した突出部を有するように金属板を形成する工程と、エッチング加工を行った後に、エッチング用レジストマスクを除去する工程と、エッチング用レジストマスクを除去した後に、金属板の表側の面と、第１のめっき層における少なくとも表側の面とを覆う第２のめっき用レジストマスクを形成する工程と、第２のめっき用レジストマスクを形成した後に、金属板の側面及び裏側の面と、第１のめっき層の突出部における少なくとも裏側の面とに、第２のめっき層を形成する工程と、第２のめっき層を形成した後に、第２のめっき用レジストマスクを除去する工程と、を有することによって製造できる。
【００３９】
また、本発明のリードフレームは、金属板の表裏両面に第１のめっき用レジストマスクを形成する工程と、第１のめっき用レジストマスクを形成した後に、金属板の表側の面及び裏側の面に第１のめっき層を形成する工程と、第１のめっき層を形成した後に、第１のめっき用レジストマスクを除去する工程と、第１のめっき用レジストマスクを除去した後に、金属板の表側及び裏側にエッチング用レジストマスクを、第１のめっき層における少なくとも表側の面を覆うように形成する工程と、エッチング用レジストマスクを形成した後に、金属板の表側及び裏側における、エッチング用レジストマスクで覆われていない領域に対し、エッチング加工を行い、第１のめっき層が金属板の表側の面及び裏側の面の縁より夫々側方に突出した突出部を有するように金属板を形成する工程と、エッチング加工を行った後に、金属板の側面と、第１のめっき層の突出部における少なくとも金属板側の面とに、第２のめっき層を形成する工程と、第２のめっき層を形成した後に、エッチング用レジストマスクを除去する工程と、を有することによって製造できる。
【００４０】
また、本発明のリードフレームの製造方法においては、好ましくは、第２のめっき層を形成する工程において、第１のめっき層の突出部における側面にも第２のめっき層を形成する。
【００４１】
また、本発明のリードフレームの製造方法においては、好ましくは、エッチング加工を行う工程とエッチング用レジストマスクを除去する工程との間、或いは、エッチング加工を行う工程と第２のめっき層を形成する工程との間に、エッチングが施されることによって露出した金属板の面に対し、粗化処理を行う工程を有する。
【００４２】
以下、本発明の実施形態について、図面を用いて説明する。
第１実施形態
図１は本発明の第１実施形態にかかるリードフレームの概略構成を示す断面図である。図２は図１に示すリードフレームの製造方法における製造工程の一例を示す説明図である。
【００４３】
第１実施形態のリードフレームは、ＬＥＤパッケージ製造用のリードフレームであって、例えば、図１に示すように、所定のリードフレーム形状に形成された金属板１０と、第１のめっき層３と、第２のめっき層４を有している。
金属板１０は、例えば、Ｃｕ材で構成される。
第１のめっき層３は、金属板１０のＬＥＤ素子を搭載する領域を有する表側の面に形成され、突出部３−１を有している。
突出部３−１は、金属板１０の表側の面の縁より側方に１５μｍまでの突出長さで突出している。
また、第１のめっき層３は、Ａｇを最上層に有するめっき層（例えば、Ａｇめっき層のみからなるめっき層や、下地めっき／Ａｇめっきの順に形成されためっき層や、Ｎｉ／Ｐｄ／Ａｕ／Ａｇの順に形成されためっき層）で構成される。
第２のめっき層４は、金属板１０の側面及び裏側の面と、第１のめっき層３の突出部３−１の裏側の面に形成されている。
また、第２のめっき層４は、Ｎｉ／Ｐｄ／Ａｕ、又は、Ｎｉ／Ｐｄの順に形成されためっき層で構成される。
なお、第２のめっき層４は、金属板１０の表側の面に形成された第１のめっき層３の突出部３−１の側面にも形成されるようにしてもよい。
第１のめっき層３における表側の面は、全域にわたって露出している。
【００４４】
このように構成される第１実施形態のリードフレームは、例えば、次のようにして製造する。なお、製造の各工程において実施される、薬液洗浄や水洗浄等を含む前処理・後処理等は、周知の処理であるので便宜上説明を省略する。
【００４５】
まず、リードフレームの基材となる金属板１０（例えば、Ｃｕ材）を用いて（図２(a)参照）、金属板１０の表側の面の所定領域と、裏側の面全体に第１のめっき用レジストマスク６を形成し、金属板１０の表側の面における第１のめっき用レジストマスク６で覆われずに露出している領域に第１のめっき層３として、例えば、Ａｇめっき層のみからなるめっき層、又は、順に下地めっき層とＡｇめっき層、又は、順にＮｉめっき層とＰｄめっき層とＡｕめっき層とＡｇめっき層を形成する（図２(b)参照）。
【００４６】  なお、本実施形態及び後述の実施例のリードフレームの製造工程において用いるレジストマスクの形成は、例えば金属板の表側の面と裏側の面に、それぞれドライフィルムレジストをラミネートし、表裏両面のドライフィルムレジストに対し、所定位置に、所定のリードフレーム形状のパターンが形成されたガラスマスクを用いて、表裏両面を露光・現像することによって行う。なお、露光・現像は従来公知の方法により行う。例えば、ガラスマスクで覆った状態で紫外線を照射し、ガラスマスクを通過した紫外線が照射されたドライフィルムレジストの部位の現像液に対する溶解性を低下させて、それ以外の部分を除去することで、レジストマスクを形成する。なお、ここでは、レジストとしてネガ型のドライフィルムレジストを用いたが、レジストマスクの形成には、ポジ型のドライフィルムレジストを用いて、ガラスマスクを通過した紫外線が照射されたレジストの部分の現像液に対する溶解性を増大させて、その部分を除去することでレジストマスクを形成するようにしてもよい。
【００４７】
次に、金属板１０の表裏両面に形成した第１のめっき用レジストマスク６を剥離する（図２(c)参照）。
【００４８】
次に、金属板１０の表側における少なくとも第１のめっき層３を覆う所定領域と、裏側における所定領域に、それぞれ所定形状のエッチング用レジストマスク７を形成する（図２(d)参照）。
【００４９】
次に、金属板１０の表側及び裏側におけるエッチング用レジストマスク７で覆われていない領域に対し、エッチング加工を行い、所定のリードフレーム形状を形成する。このとき、第１のめっき層３が金属板１０の表側の面の縁より側方に１５μｍまでの突出長さで突出した突出部３−１を有するように金属板１０を形成する（図２(e)参照）。
次に、金属板１０の表側と裏側に形成したエッチング用レジストマスク７を除去する（図２(f)参照）。
【００５０】
次に、金属板１０の表側の面と、第１のめっき層３における表側の面及び側面とを覆う第２のめっき用レジストマスク８を形成する。
次に、めっき加工を行い、エッチング用レジストマスク７の除去により露出した面（例えば、金属板１０の裏側の面や、金属板１０の表側の面における、第１のめっき層３が形成されず、かつ、エッチングも施されていない領域など）と、エッチング処理が施されることによって露出した金属板１０の面（例えば、金属板１０の側面、さらにエッチング加工がハーフエッチング加工を含む場合は凹部）と、第１のめっき層３の突出部３−１における裏側の面とに、第２のめっき層４として、順にＮｉめっき層とＰｄめっき層とＡｕめっき層、又は、順にＮｉめっき層とＰｄめっき層を形成する（図２(g)参照）。
なお、図２(g)の例では、第２のめっき用レジストマスク８は、第１のめっき層３の露出した面全体を覆うように形成されている。なお、第２のめっき層４が、第１のめっき層３の突出部３−１における側面にも形成されたリードフレームを製造する場合は、第２のめっき用レジストマスク８は、第１のめっき層３の露出した面のうち、表側の面のみを覆い、側面を覆わないように形成する。
次に、第２のめっき用レジストマスク８を除去する（図２(h)参照）。
これにより、所定のリードフレーム形状に形成された金属板１０における、表側の面に、第１のめっき層３（例えば、Ａｇめっき層のみからなるめっき層や、下地めっき／Ａｇめっきの順に形成されためっき層や、Ｎｉ／Ｐｄ／Ａｕ／Ａｇの順に形成されためっき層）が、金属板１０の表側の面の縁より側方に１５μｍまでの突出長さで突出する突出部３−１を有して形成され、側面（さらには凹部）及び裏側の面と、第１のめっき層３の突出部３−１の裏側の面には、第２のめっき層４（Ｎｉ／Ｐｄ／Ａｕ、又は、Ｎｉ／Ｐｄの順に形成されためっき層）が形成された、図１に示すリードフレームが得られる。
【００５１】
第１実施形態のリードフレームによれば、金属板１０の側面及び裏側の面と、第１のめっき層３の突出部３−１における裏側の面に、第２のめっき層４を形成したので、第２のめっき層４が、金属板１０の側面及び裏側の面と、第１のめっき層３の突出部３−１の裏側の面に一体化した状態で、第１のめっき層３の突出部３−１を補強して支持する。このため、突出部３−１がバリとして割れや欠けを生じて落下することを防止でき、例えば、第１実施形態のリードフレームをＬＥＤ用リードフレームとして用いた場合、ＬＥＤパッケージの製造工程中に割れためっきバリがリード部やボンディングワイヤ部やＬＥＤ素子部等に電気的ショートを起こす虞がない。
また、第１実施形態のリードフレームによれば、第１のめっき層３を、金属板１０の表側の面の縁より側方に突出した突出部３−１を有して形成したので、金属板１０の表側の面が第１のめっき層３の周囲に残存しない。その結果、金属板１０の表側におけるＬＥＤ素子を搭載する領域には、反射率の高い反射用めっき層のみが露出し、反射用めっき層よりも反射率の低い部位が露出せず、ＬＥＤ素子を搭載する領域全体の反射率の低下を防止できる。
【００５２】
また、第１実施形態のリードフレームにおいて、第２のめっき層４を、第１のめっき層３における突出部３−１の側面に形成されている構成にすれば、第１のめっき層３と、第２のめっき層４とで、構成する金属が異なるため、第２のめっき層が第１のめっき層を構成する金属（例えば、Ａｇ）のマイグレーションを抑制し易くなる。
そして、この構成をＬＥＤリードフレームに適用し、反射用めっき層（第１のめっき層３に相当）の側面に、反射用めっき層の最上層を構成する金属（例えばＡｇ）とは異なる金属（例えばＮｉ／Ｐｄ／Ａｕ、又はＮｉ／Ｐｄ）で構成された第２のめっき層４を形成すれば、第２のめっき層４を構成する金属により、反射用めっき層の最上層を構成する金属イオンの移動経路を遮断し、金属イオンの移動によるリード部とパッド部との電気的ショートを抑制することができる。
【００５３】
また、第１実施形態のリードフレームによれば、第１のめっき層３の突出部３−１を、金属板１０の縁より１５μｍまでの突出長さを有する構成としたので、突出部がバリとして割れや欠けを生じて落下することはなく、ＬＥＤパッケージの製造工程中に割れためっきバリがリード部やボンディングワイヤ部やＬＥＤ素子部等に電気的ショートを起こす虞がない。
【００５４】  なお、第１実施形態のリードフレームの製造方法においては、好ましくは、さらに、エッチング加工を行う工程とエッチング用レジストマスクを除去する工程の間に、エッチングが施されることによって露出した金属板１０の面に対し、粗化処理を行う工程を有するようにしてもよい。  このようにすれば、例えば、リフレクタ樹脂部や透明樹脂部を形成したときの樹脂部の密着性が向上する。
【００５５】
第２実施形態
図３は本発明の第２実施形態にかかるリードフレームの概略構成を示す断面図である。図４は図３に示すリードフレームの製造方法における製造工程の一例を示す説明図である。
【００５６】
第２実施形態のリードフレームは、ＬＥＤパッケージ製造用のリードフレームであって、例えば、図３に示すように、第１のめっき層３は、金属板１０のＬＥＤ素子を搭載する領域を有する表側の面及び裏側の面に形成され、夫々、突出部３−１を有している。
突出部３−１は、金属板１０の表側の面及び裏側の面の縁より夫々側方に１５μｍまでの突出長さで突出している。
第２のめっき層４は、金属板１０の側面と、第１のめっき層３の突出部３−１における金属板１０側の面に形成されている。
その他の構成は、第１実施形態のリードフレームと略同じである。
【００５７】
このように構成される第２実施形態のリードフレームは、例えば、次のようにして製造する。なお、製造の各工程において実施される、薬液洗浄や水洗浄等を含む前処理・後処理等は、周知の処理であるので便宜上説明を省略する。
【００５８】
まず、リードフレームの基材となる金属板１０（例えば、Ｃｕ材）を用いて（図４(a)参照）、金属板１０の表側の面及び裏側の面の夫々の所定領域に第１のめっき用レジストマスク６を形成し、露出している金属板１０の表側の面及び裏側の面に第１のめっき層３、例えば、Ａｇめっき層を形成する（図４(b)参照）。
【００５９】
次に、金属板１０の表裏両面に形成した第１のめっき用レジストマスク６を剥離する（図４(c)参照）。
【００６０】
次に、金属板１０の表側及び裏側における第１のめっき層３の少なくとも金属板１０とは反対側の面を覆う所定領域にエッチング用レジストマスク７を形成する（図４(d)参照）。
なお、図４(d)の例では、エッチング用レジストマスク７は、第１のめっき層３の露出した面全体を覆うように形成されている。なお、図４(f)を参照して後述する工程において、第２のめっき層４が、第１のめっき層３の突出部３−１における側面にも形成されたリードフレームを製造する場合は、エッチング用レジストマスク７は、第１のめっき層３の露出した面のうち、金属板１０とは反対側の面のみを覆い、側面を覆わないように形成する。
【００６１】
次に、金属板１０の表側及び裏側におけるエッチング用レジストマスク７で覆われていない領域に対し、エッチング加工を行い、所定のリードフレーム形状を形成する。このとき、第１のめっき層３が金属板１０の表側の面及び裏側の面の縁より夫々側方に１５μｍまでの突出長さで突出した突出部３−１を有するように金属板１０を形成する（図４(e)参照）。
【００６２】
次に、エッチング用レジストマスク７を、金属板１０の表側の面及び裏側の面と、第１のめっき層３における金属板１０とは反対側の面及び側面とを覆う第２のめっき用レジストマスクとして用いて、めっき加工を行い、エッチング処理が施されることによって露出した金属板１０の面（例えば、金属板１０の側面、さらにエッチング加工がハーフエッチング加工を含む場合は凹部）と、第１のめっき層３の突出部３−１における金属板１０側の面とに、第２のめっき層４を形成する（図４(f)参照）。
次に、エッチング用レジストマスク７を除去する（図４(g)参照）。
これにより、所定のリードフレーム形状に形成された金属板１０における、表側の面及び裏側の面に、第１のめっき層３（例えば、Ａｇめっき層のみからなるめっき層や、下地めっき／Ａｇめっきの順に形成されためっき層や、Ｎｉ／Ｐｄ／Ａｕ／Ａｇの順に形成されためっき層）が、金属板１０の表側の面及び裏側の面の縁より夫々側方に１５μｍまでの突出長さで突出する突出部３−１を有して形成され、側面（さらには凹部）と、第１のめっき層３の突出部３−１における金属板１０側の面には、第２のめっき層４（Ｎｉ／Ｐｄ／Ａｕ、又は、Ｎｉ／Ｐｄの順に形成されためっき層）が形成された、図３に示すリードフレームが得られる。
【００６３】
第２実施形態のリードフレームによれば、第１のめっき層３が、金属板１０の表側の面及び裏側の面に形成され、第２のめっき層４が、金属板１０の側面と、第１のめっき層３の突出部３−１における金属板１０側の面に形成された構成としたので、リードフレームの製造工程において、第１のめっき層３を形成後に、第１のめっき層３を覆うように形成するエッチング用レジストマスク７を、第２のめっき層を形成する際の第２のめっき用レジストマスクとして兼用することができ、その分、レジストマスクの形成回数を減らし、工程を簡素化して、コストを低減することができるようになる。
【００６４】
なお、第２実施形態のリードフレームの製造方法においては、好ましくは、さらに、エッチング加工を行う工程と第２のめっき層４を形成する工程の間に、エッチングが施されることによって露出した金属板１０の面に対し、粗化処理を行う工程を有するようにしてもよい。
このようにすれば、例えば、リフレクタ樹脂部や透明樹脂部を形成したときの樹脂部の密着性が向上する。
その他の作用効果は、第１実施形態のリードフレームと略同じである。
【００６５】
実施例
次に、本発明の実施例として、上記実施形態のリードフレームの製造方法を用いて製造された多列型ＬＥＤパッケージ製造用のリードフレーム及びその製造例について説明する。
【００６６】
図５は本発明の一実施例にかかる多列型ＬＥＤパッケージ製造用のリードフレームの概略構成を示す図で、(a)は個々のリードフレーム領域におけるパッド部とリード部の配置を上面側からみた部分平面図、(b)は(a)に示すリードフレーム基材のＡ−Ａ断面図、(c)は１つのリードフレーム領域に形成される樹脂付きリードフレームの断面図である。図６は図５に示す多列型ＬＥＤパッケージ製造用のリードフレームの製造工程の一例を示す説明図である。
【００６７】
本実施例のリードフレームは、第２実施形態のリードフレームの製造方法を用いて製造された、ＬＥＤパッケージの製造に使用されるリードフレームである。そして、図５(a)，図５(b)に示すように、多数のＬＥＤパッケージを一度に得るために、パッド部１１とリード部１２の組合せからなる個々のリードフレーム領域（図５(a)においては夫々一点鎖線の矩形で示すパッケージ外形ラインが相当する。）がマトリックス状に配列され、夫々連結部１７を介して繋げられた多列型リードフレームとして形成されている。
個々のリードフレーム領域は、図５(c)に示すように、金属板１０の表側の面におけるパッド部１１及びリード部１２に対応する所定位置に、第１のめっき層３が形成されてなる反射用めっき層１３ａと、金属板１０の裏側の面におけるパッド部１１及びリード部１２に対応する所定位置に、第１のめっき層３が形成されてなる外部接続用めっき層１３ｂを有している。
【００６８】
第１のめっき層３は、金属板１０の表側の面及び裏側の面の縁より夫々側方に１５μｍまでの突出長さで突出した突出部３−１を有している。また、第１のめっき層３は、Ｎｉ／Ｐｄ／Ａｕ／Ａｇの順に形成されためっき層で構成されている。
なお、第１のめっき層３は、Ａｇめっき層のみからなるめっき層、又は、下地めっき／Ａｇめっきの順に形成されためっき層で構成してもよい。
さらに、反射用めっき層１３ａを構成する第１のめっき層３の最上層に形成されるＡｇめっき層は、光沢Ａｇめっき層で構成するのが好ましい。
また、外部接続用めっき層１３ｂを構成する第１のめっき層３は、Ｎｉ／Ｐｄ／Ａｕの順に形成されためっき層で構成してもよい。
【００６９】
また、金属板１０にエッチング加工により形成されたパッド部１１及びリード部１２の側面と、連結部１７の側面と、ハーフエッチング加工により形成された凹部と、反射用めっき層１３ａと外部接続用めっき層１３ｂのそれぞれの突出部３−１における金属板１０側の面及び側面には、第２のめっき層４が形成されている。
第２のめっき層４は、Ｎｉ／Ｐｄの順に形成されためっき層で構成されている。
なお、第２のめっき層４は、Ｎｉ／Ｐｄ／Ａｕの順に形成されためっき層で構成してもよい。
また、本実施例の多列型ＬＥＤパッケージ製造用のリードフレームは、貫通エッチング及びハーフエッチングにより、金属板１０から、夫々連結部１７を備える所定形状に形成されたパッド部１１とリード部１２とに区画されるとともに、当該リードフレーム領域と隣り合う他のリードフレーム領域とに区画されている。個々のリードフレーム領域におけるパッド部１１とリード部１２との間は離れている。なお、図５(a)中、１８は多列型リードフレーム製造用の金属板１０における外枠部である。
【００７０】
なお、図５(c)中、１５は本実施例の多列型ＬＥＤパッケージ製造用のリードフレームを形成後に設けたリフレクタ樹脂部である。リフレクタ樹脂部１５は、パッド部１１及びリード部１２の側面と、連結部１７の全面と、連結部１７にハーフエッチング加工により形成された凹部に密着している。また、リフレクタ樹脂部１５は、連結部１７を覆い、パッド部１１とリード部１２との間を、面一となるように介在するとともに、パッド部１１及びリード部１２の外周をパッド部１１のＬＥＤ素子搭載面に搭載するＬＥＤ素子よりも上方に突出するように囲んでいる。
【００７１】
このように構成される本実施例の多列型ＬＥＤパッケージ製造用のリードフレームは、例えば、次のようにして製造した。なお、製造の各工程において実施される、薬液洗浄や水洗浄等を含む前処理・後処理等は、周知の処理であるので便宜上説明を省略する。
【００７２】  最初に、帯状で厚さ０．２ｍｍのＣｕ系材料を、リードフレームの基材をなす金属板１０として準備し（図６(a)参照）、外枠部における縁部にパイロットホールを形成した後、ドライフィルムレジストを用いて表裏両面にレジスト層を形成した。  次に、リードフレームの基材の表側の面には、反射用めっき層を形成するためのレジストマスクを得るために必要なパターンが描画されたガラスマスクを用意し、裏側の面には、外部接続用めっき層を形成するためのレジストマスクを得るために必要なパターンが描画されたガラスマスクを用意し、先に形成したパイロットホールを基準にガラスマスクの位置を決定して露光・現像を行うことでリードフレームの基材の表裏両面に第１のめっき用レジストマスク６を形成した。  次に、リードフレームの基材の表裏両面の夫々における第１のめっき用レジストマスク６で覆われずに露出している領域に第１のめっき層３を形成し（図６(b)参照）、第１のめっき層３を形成後、表裏両面に形成した第１のめっき用レジストマスク６を剥離液により膨潤させて剥離した（図６(c)参照）。  第１のめっき層３は、まず、設定厚さ２．０μｍのＮｉめっきを形成し、その上に設定厚さ０．０３μｍのＰｄめっきを形成し、次に、設定厚さ０．０１μｍのＡｕめっきを形成し、最後に設定厚さ２．０μｍのＡｇめっきを形成することによって得た。  なお、第１のめっき層３は、Ａｇめっき２．０μｍの層、又は、Ｃｕストライクめっき０．１μｍとＡｇめっき２．０μｍの積層を形成することによって得ることもできる。
【００７３】
次に、ドライフィルムレジストを用いてリードフレームの基材の表側及び裏側にレジスト層をそれぞれ形成し、露光・現像を行い、レジストマスク７を、第１のめっき層３における少なくともリードフレームの基材とは反対側の面を覆う所定領域に形成した。
次に、エッチング液を用いてエッチング処理を行い、夫々連結部を備える所定形状に形成されたパッド部１１とリード部１２とに区画され、パッド部１１とリード部１２との間が貫通するとともに、当該リードフレーム領域と隣り合う他のリードフレーム領域とが連結部１７を備えて区画されたリードフレーム形状を形成した（図６(d)参照）。
なお、連結部１７におけるパッド部１１とリード部１２のそれぞれの外周を区画するハーフエッチングの深さは約０．１２ｍｍであった。
また、反射用めっき層３は、パッド部１１及びリード部１２の表側の面及び裏側の面の縁より１５μｍまでの突出長さで側方に突出した突出部３−１を有する形状に形成された。
【００７４】
次に、リードフレームの基材の表側の面及び裏側の面に形成した第１のめっき層３の突出部３−１におけるリードフレームの基材側の面及び側面と、エッチング処理が施されることによって露出したリードフレームの基材の側面と、リードフレームの基材におけるハーフエッチングが施された凹部に、第２のめっき層４を形成した（図６(e)参照）。
第２のめっき層４は、設定厚さ３．０μｍのＮｉめっきを形成し、その上に設定厚さ０．０３μｍのＰｄめっきを形成することによって得た。
なお、第２のめっき層４は、設定厚さ２．０μｍのＮｉめっき、設定厚さ０．０３μｍのＰｄめっき、設定厚さ０．０１μｍのＡｕめっきの積層を形成することによって得ることもできる。
【００７５】
次に、溶解剥離液に浸漬して、表側と裏側に残存するレジストマスク２を剥離し、リードフレームの基材の表側の面及び裏側の面におけるパッド部１１及びリード部１２に対応する所定位置に、順にＮｉめっき層とＰｄめっき層とＡｕめっき層とＡｇめっき層、又は、Ａｇめっき層のみからなるめっき層、又は、Ｃｕストライクめっき層とＡｇめっき層が形成されてなる第１のめっき層３が形成され、リードフレームの基材の側面と、ハーフエッチング加工された凹部と、第１のめっき層３の突出部３−１のリードフレームの基材側の面及び側面に、順にＮｉめっき層とＰｄめっき層、又は、順にＮｉめっき層とＰｄめっき層とＡｕめっき層が形成されてなる第２のめっき層４が形成された、図５(c)に示すリフレクタ樹脂部１５が設けられる前段階の連結部１７付きのパッド部１１とリード部１２を備えた多列型ＬＥＤパッケージ製造用のリードフレームを得た（図６(f)、図６(g)参照）。
【００７６】
次に、本発明のリードフレームの製造方法により製造されるリードフレームを用いた、樹脂付きリードフレーム、半導体装置の製造工程を説明する。
図７は図６に示す製造工程を経て得た多列型ＬＥＤパッケージ製造用のリードフレームを用いた、樹脂付き多列型ＬＥＤパッケージ製造用のリードフレーム、ＬＥＤパッケージの製造工程の一例を示す説明図である。
まず、モールド金型を用いてＬＥＤパッケージ製造用のリードフレームのリード部１２とパッド部１１との間、表側及び裏側のハーフエッチングが施された部位とその他の必要な箇所に、リフレクタ樹脂を充填してリフレクタ樹脂部１５を形成し、樹脂付きの多列型ＬＥＤパッケージ製造用のリードフレームを得る（図７(a)参照）。
【００７７】
次に、リフレクタ樹脂部１５が形成されたＬＥＤパッケージ製造用のリードフレームのパッド部１１にＬＥＤ素子２０を搭載・固定する（図７(b)参照）とともに、ＬＥＤ素子２０とリード部１２とをワイヤボンディングし（図７(c)参照）、さらに、リフレクタ樹脂部１５に囲まれるＬＥＤ素子２０が搭載された内部空間に透明樹脂を充填し、ＬＥＤ素子２０とボンディングワイヤ１４を封止する透明樹脂部１６を形成する（図７(d)参照）。
次に、リフレクタ樹脂部１５における、パッド部１１及びリード部１２の外周を囲む部位を連結部１７とともに切断する。これにより、ＬＥＤパッケージが完成する。
【産業上の利用可能性】
【００７８】
本発明のリードフレーム及びその製造方法は、金属板に対しめっき加工を行った後にエッチング加工を行うことが必要とされる分野に有用である。
【符号の説明】
【００７９】
３          第１のめっき層
３−１      突出部
４          第２のめっき層
６          第１のめっき用レジストマスク
７          エッチング用レジストマスク
８          第２のめっき用レジストマスク
１０        金属板（リードフレーム基材）
１１        パッド部
１２        リード部
１３ａ      反射用めっき層
１３ｂ      外部接続用めっき層
１４        ボンディングワイヤ
１５        リフレクタ樹脂部
１６        透明樹脂部
１７        連結部
１８        外枠部
２０        ＬＥＤ素子
【図１】
0006521315.tif 000002
【図２】
0006521315.tif 000003
【図３】
0006521315.tif 000004
【図４】
0006521315.tif 000005
【図５】
0006521315.tif 000006
【図６】
0006521315.tif 000007
【図７】
0006521315.tif 000008